(57)【要約】      （修正有）【課題】優れたホルムアルデヒド吸着能を有する建築材料と、この建築材料の製造方法の提供。【解決手段】石膏と、卵殻膜と、を含む。本開示の建築材料の製造方法は、石膏と、卵殻膜と、水とを含むスラリーを形成する工程と、前記スラリーを成形して成形体を作製する工程と、前記成形体を乾燥する工程と、を含む。好ましくは、石膏に対する卵殻の割合は、５重量％以上、７０重量％以下であり、更に好ましくは、１０重量％以下である。【選択図】なし【特許請求の範囲】
【請求項１】
石膏と、
卵殻膜と、を含む、
建築材料。
【請求項２】
卵殻の粉砕物を含み、
前記卵殻は、前記卵殻膜と、前記卵殻膜の外側に設けられた卵殻部と、を有する
請求項１に記載の建築材料。
【請求項３】
前記石膏に対する前記卵殻の割合が、５重量％以上である、
請求項２に記載の建築材料。
【請求項４】
前記石膏に対する前記卵殻の割合が、７０重量％以下である、
請求項２又は３に記載の建築材料。
【請求項５】
前記石膏に対する前記卵殻の割合が、１０重量％以下である、
請求項２又は３に記載の建築材料。
【請求項６】
前記建築材料から形成した直径８５ｍｍ厚さ８．５ｍｍの試験片を、体積２７Ｌ、かつ、ホルムアルデヒド濃度が０．２０ｐｐｍである密閉容器中に配置して、２４時間静置した後の前記密閉容器内のホルムアルデヒド濃度が０．０８ｐｐｍ以下である、
請求項１〜５のいずれか一項に記載の建築材料。
【請求項７】
石膏と、卵殻膜と、水とを含むスラリーを形成する工程と、
前記スラリーを成形して成形体を作製する工程と、
前記成形体を乾燥する工程と、を含む、
建築材料の製造方法。
【発明の詳細な説明】
【技術分野】
【０００１】
本開示は、一般には、建築材料と、この建築材料の製造方法とに関する。本開示は、詳細には、石膏を含む建築材料と、この建築材料の製造方法に関する。
【背景技術】
【０００２】
石膏製の建築材料（石膏ボード）は、優れた耐火性を有するため、建築物の壁の下地として用いられる。近年、建築物の接着剤等に含まれるホルムアルデヒド等によるシックハウス症候群が問題となっていることから、石膏ボードにホルムアルデヒド吸着能を付与することが行われている。
【０００３】
例えば特許文献１には、石膏芯材の表裏面にボード用原紙を配してなる石膏ボードが開示され、ボード用原紙の内面側にホルムアルデヒド吸着剤を含有し、このホルムアルデヒド吸着剤として、アジピン酸ジヒドラジン等のヒドラジド化合物を使用することが開示されている。
【先行技術文献】
【特許文献】
【０００４】
【特許文献１】特開２００３−２６２０４号公報
【発明の概要】
【発明が解決しようとする課題】
【０００５】
ヒドラジド化合物は、ホルムアルデヒドと効率良く反応できるものの、ヒドラジンを解離することがあり、このヒドラジンの影響も不明である。そのため、ヒドラジド化合物を使用することなく、ホルムアルデヒドを吸着することが求められている。
【０００６】
本開示は、上記の点に鑑みてなされたものであり、優れたホルムアルデヒド吸着能を有する建築材料と、この建築材料の製造方法とを提供することを目的とする。
【課題を解決するための手段】
【０００７】
本開示の一態様に係る建築材料は、石膏と、卵殻膜とを含む。
【０００８】
本開示の一態様に係る建築材料の製造方法は、石膏と、卵殻膜と、水とを含むスラリーを形成する工程と、前記スラリーを成形して成形体を作製する工程と、前記成形体を乾燥させる工程と、を含む。
【発明の効果】
【０００９】
本開示の一態様に係る建築材料は、優れたホルムアルデヒド吸着能を有するという利点がある。本開示の一態様に係る建築材料の製造方法によれば、優れたホルムアルデヒド吸着性能を有する建築材料が得られるという利点がある。
【図面の簡単な説明】
【００１０】
【図１】図１Ａ〜図１Ｄは、卵殻を含む試験体の表面及び裏面に炎を放射した結果を示す写真である。図１Ｅは、卵殻を含まない比較試験体の表面及び裏面に炎を放射した結果を示す写真である。
【図２】図２は、卵殻を含む試験体から形成された試料箱と、卵殻を含まない比較試験体から形成された試料箱と、における内部の煙の変化の様子を示す写真である。
【図３】図３は、卵殻を含む試験体が導入された箱と、卵殻を含まない試験体が導入された箱と、試験体及び比較試験体が導入されていない箱と、における内部の煙の変化の様子を示す写真である。
【図４】図４は、図３に示す箱内に導入された試験体及び比較試験体を示す写真である。
【発明を実施するための形態】
【００１１】
１．概要
本開示の一実施形態に係る建築材料は、石膏と、卵殻膜とを含む。また本実施形態の建築材料の製造方法は、石膏と、卵殻膜と、水とを含むスラリーを形成する工程と、前記スラリーを成形して成形体を作製する工程と、前記成形体を乾燥させる工程と、を含む。
【００１２】
本実施形態の建築材料は、その原料に卵殻膜が含まれるため、優れたホルムアルデヒド吸着能を有する。これは、卵殻膜が微細な網目構造を有すると共に、卵殻膜の主成分がタンパク質であることが理由と考えられる。具体的には、タンパク質が有する側鎖の種々の官能基とホルムアルデヒドとで化学結合が形成されること、又はタンパク質を主成分とするコラーゲンにホルムアルデヒドが吸着されることによって、卵殻膜の微細な網目構造内にホルムアルデヒドが取り込まれることが考えられる。
【００１３】
このように本実施形態の建築材料は、優れたホルムアルデヒド吸着能を有することから、建築材料を建物の壁の下地として使用することにより、シックハウス症候群の原因物質の一つであるホルムアルデヒドを吸着することができる。
【００１４】
２．詳細
２−１．建築材料について
まず、本実施形態の建築材料の構成を、より詳細に説明する。
【００１５】
本実施形態の建築材料は、建物の建造に使用される材料である。建築材料の形状は、特に限定されないが、例えば、板状である。
【００１６】
上述の通り、本実施形態の建築材料は、石膏と、卵殻膜とを含む。本実施形態の建築材料は、卵殻の粉砕物を含むことが好ましい。この卵殻は、卵殻膜と、卵殻膜の外側に設けられた卵殻部と、を有する。そのため本実施形態の建築材料は、卵殻膜の粉砕物と、卵殻部の粉砕物とを含むことも好ましい。以下、建築材料に含まれる各成分について詳細に説明する。
【００１７】
（１）石膏
石膏としては、石膏ボードの製造に使用される一般的な石膏を、特に制限なく含むことができる。石膏は、例えば二水石膏である。
【００１８】
（２）卵殻
卵殻としては、例えば、鶏の卵殻、ウズラの卵殻、ダチョウの卵殻、アヒルの卵殻、ガチョウの卵殻等が挙げられるが、入手の容易さ等の観点から、鶏の卵殻であることが好ましい。
【００１９】
本実施形態の卵殻は、卵殻膜と、卵殻部と、を含む。卵殻膜は、卵の卵黄及び卵白を包む膜であり、その主成分はたんぱく質である。卵殻膜は、上述の通り、微細な網目構造を有している。卵殻部は、卵の外側を構成しており、卵殻膜の外側に設けられ、その主成分は炭酸カルシウムである。また卵殻部は、多数の微細な細孔（気孔）を有する。
【００２０】
このように卵殻が、たんぱく質を主成分とする卵殻膜だけでなく、炭酸カルシウムを主成分とする卵殻部を含むため、建築材料の強度及び耐火性を確保しやすい。
【００２１】
本実施形態の建築材料は、卵殻の粉砕物を含むことが好ましい。この卵殻は、卵殻膜と卵殻部とを含むことから、本実施形態の建築材料は、卵殻膜の粉砕物と、卵殻の粉砕物とを含むことも好ましい。この場合、建築材料に優れたホルムアルデヒド吸着能を付与できると共に、建築材料の強度を確保しやすい。卵殻の粉砕物は、卵殻を粉砕することによって形成することができる。卵殻を粉砕する方法は、特に限定されにないが、例えば、乾燥した卵殻を、フードプロセッサー等の一般的な粉砕機を使用することができる。
【００２２】
卵殻の粉砕物の大きさは、卵殻膜が備える網目構造や、卵殻部が備える微細な細孔が維持される程度に調整することが好ましい。具体的には、卵殻の粉砕物の大きさは、０．５ｍｍ２以上であることが好ましく、７ｍｍ２以上であることが好ましく、１５ｍｍ２以上であることがより好ましい。この場合、卵殻膜の粉砕物の分散性を向上させることができると共に、卵殻膜の粉砕物によるホルムアルデヒド吸着能を効率よく発揮させることができる。また卵殻膜の網目構造及び卵殻の細孔が破壊されることによる建築材料の密度の増加を抑制することができる。なお、卵殻の粉砕物の大きさは、上記の範囲に限定されない。例えば卵殻の粉砕物の大きさが微細であってもよく、卵殻の粉砕物が粉末状であってもよい。
【００２３】
本実施形態の建築材料では、石膏に対する卵殻の割合が、５重量％以上であることが好ましい。この場合、卵殻によるホルムアルデヒド吸着能を向上させることができる。
【００２４】
また石膏に対する卵殻の割合が多い程、ホルムアルデヒド吸着能を向上させることができるが、石膏に対する卵殻の割合が多すぎると、建築材料の耐火性が低下することがある。そのため、石膏に対する卵殻の割合は、７０重量％以下であることが好ましい。この場合、建築材料の耐火性を十分に確保しやすい。
【００２５】
また石膏に対する卵殻の割合が多すぎると、建築材料の強度が低下することがある。そのため、石膏に対する卵殻の割合は、１０重量％以下であることが好ましい。この場合、建築材料の強度を十分に確保しやすい。
【００２６】
また本実施形態では、石膏に対する卵殻の割合が、５重量％以上１０重量％以上であることが特に好ましい。この場合、建築材料のホルムアルデヒド吸着能を確保しながら、建築材料の耐火性を確保することができ、さらに建築材料の強度も確保することができる。
【００２７】
（３）石膏及び卵殻以外の成分
上述の通り、本実施形態の建築材料は、石膏及び卵殻以外の成分（以下、他の成分ともいう）を含むことができる。他の成分としては、石膏ボードの製造に使用される添加剤を、特に制限なく使用することができる。
【００２８】
他の成分は、例えば、減水剤、発泡剤、硬化促進剤、硬化遅延剤、及び吸着剤等を含むことができる。他の成分は、これら以外の成分を含んでいてもよい。
【００２９】
石膏に対する他の成分の割合は、特に限定されず、耐火性、強度等の建築材料の性能、及びホルムアルデヒド吸着能を確保できる範囲で、適宜設定される。
【００３０】
２−２．建築材料の製造方法について
本実施形態の建築材料の製造方法には、石膏と、卵殻膜と、水とを含むスラリーを形成する工程（以下、スラリー形成工程ともいう）と、このスラリーを成形して成形体を作製する工程（以下、成形工程ともいう）と、この成形体を乾燥する工程（以下、乾燥工程ともいう）と、を含む。以下、これらの工程について説明する。
【００３１】
（１）スラリー形成工程
スラリー形成工程では、上述の石膏と、卵殻と、水とを混錬することによって、スラリーを形成する。本実施形態では、石膏と、卵殻の粉砕物と、水とを混錬することによってスラリーを形成することが好ましい。このように卵殻の粉砕物をスラリーに配合することによって、卵殻膜の粉砕物と、卵殻部の粉砕物とを含むスラリーを形成することができる。混錬の方法は、特に限定されない。スラリー中の石膏は例えば焼石膏である。スラリーは、石膏、卵殻膜、及び水以外の成分を適宜含んでいてもよい。
【００３２】
（２）成形工程
成形工程では、上記スラリーを任意の形状に成形して成形体を作製する。成形する方法は、特に限定されない。例えば、石膏ボード用の原紙上にスラリーを流し込み、このスラリー上に石膏ボード用の原紙を配置して挟むことにより、成形体を作製することができる。
【００３３】
（３）乾燥工程
乾燥工程では、上記成形体を乾燥させることにより、成形体に含まれる余剰水分を除去する。成形体を乾燥する方法は、特に限定されず、石膏ボードを製造する際の一般的な乾燥方法を採用することができる。成形体の乾燥条件は、一般的な石膏ボードを製造する際の乾燥条件を適用することができ、成形体の寸法、含水率等に応じて適宜設定される。例えば乾燥温度は、２５℃以上６０℃未満が好ましく、３０℃以上５５℃以下がより好ましい。例えば乾燥時間は、１時間以上１２０時間以下が好ましく、２０時間以上８０時間以下がより好ましい。乾燥温度及び乾燥時間の一例として、５０℃２４時間以上が挙げられる。乾燥時間は例えば３日であることも好ましい。なお、成形体の乾燥条件は、上記範囲に限定されない。また成形体の乾燥後には、成形体を任意の大きさに切断してもよい。
【００３４】
以上の工程により、本実施形態の建築材料を製造することができる。
【００３５】
２−３．建築材料の物性について
本実施形態の建築材料は、卵殻膜を含むため、優れたホルムアルデヒド吸着能を有する。具体的には、建築材料から形成した直径８５ｍｍ、厚さ８．５ｍｍの試験片を、体積２４Ｌ、かつ、ホルムアルデヒド濃度が０．２０ｐｐｍである密閉容器中に配置し、２４時間静置した後のこの密閉容器内のホルムアルデヒド濃度が０．０８ｐｐｍ以下であることが好ましい。この場合、建築材料によってホルムアルデヒドを効率良く吸着することができる。特に建築材料において、石膏に対する卵殻の割合が５重量％以上であることにより、上記ホルムアルデヒド吸着能を達成しやすい。また本実施形態の建築材料は、卵殻膜を含むことから、ホルムアルデヒドだけでなく、ホルムアルデヒド以外の成分の吸着能も有する。例えば、線香、蚊取り線香等の煙に含まれる成分等を吸着することができる。そのため、本実施形態の建築材料を、建物の壁の下地となる石膏ボードとして使用することにより、シックハウス症候群の原因の一つであるホルムアルデヒドや、ホルムアルデヒド以外の成分を吸着することができる。
【００３６】
また本実施形態の建築材料は、石膏を含むと共に、主成分が炭酸カルシウムである卵殻部を含むことにより、優れた耐火性を有する。具体的には、建築材料から形成した直径８５ｍｍ、厚さ８．５ｍｍの試験片に対して、片面ずつ炎を放射した後に、この試験片に破損が生じないことが好ましい。この場合、建築材料の耐火性を十分に確保することができる。特に建築材料において、石膏に対する卵殻の割合が７０重量％以下であることにより、上記耐火性を達成しやすい。
【００３７】
また本実施形態の建築材料は、石膏ボードとして用いるのに十分な強度を有する。具体的には、建築材料から形成した７００ｍｍ×２００ｍｍ×９．５ｍｍの試験片を、ＪＩＳ  Ａ  ６９０１：２０１４で規定される曲げ破壊荷重試験において、試験片の中央上部から１ｍｍ／ｍｉｎの加圧加速条件に対する強度が、８０Ｎ以上であることが好ましく、１００Ｎ以上であることが好ましい。この場合、建築材料の強度を十分確保することができ、建築材料を石膏ボードとして使用しやすい。特に建築材料において、石膏に対する卵殻の割合が、１０重量％以下であることにより、上記強度を達成しやすい。これは、高純度の炭酸カルシウム結晶で構成される卵殻部と、たんぱく質が主成分の卵殻膜とが、石膏のスラリーと混ざりやすいことによって、卵殻を含まない建築材料と同程度の強度を確保できたためと考えられる。
【００３８】
このように、本実施形態の建築材料は、優れた耐火性と、十分な強度とを有するため、建築物の壁に使用される石膏ボードとして使用することができる。すなわち本実施形態の建築材料は、石膏ボードであることが好ましい。
【００３９】
なお、上記実施形態では、卵殻膜と卵殻部とを含む卵殻の粉砕物を、建築材料に配合しているが、これに限定されない。例えば建築材料が、粉砕物でない卵殻を含んでいてもよい。また例えば建築材料が、卵殻膜の粉砕物と、卵殻部との粉砕物とを含んでいてもよい。また例えば建築材料が、卵殻膜の粉砕物と、粉砕物でない卵殻部とを含んでいてもよい。また例えば建築材料が、粉砕物でない卵殻膜と、卵殻部の粉砕物とを含んでいてもよい。また例えば建築材料が、卵殻膜の粉砕物を含み、卵殻部を含んでいなくてもよい。また例えば建築材料が、粉砕物でない卵殻膜を含み、卵殻部を含んでいなくてもよい。また例えば建築材料が、卵殻膜の粉砕物と、粉砕物でない卵殻膜とを含んでいてもよい。これらの場合においても、建築材料に優れたホルムアルデヒド吸着能を付与することができる。
【実施例】
【００４０】
（耐火性試験）
まず、卵殻５００ｇを、水２Ｌ及び市販の除菌剤（ユニリーバ製、商品名ドメスト）５０ｍｌの混合液に浸漬した後に、乾燥機を用いて１１０℃で２日間乾燥させた。次に、乾燥した卵殻をフードプロセッサー（品番ＳＫＦ−Ｇ１００、ＴＩＧＥＲ製）で粉砕して、直径５ｍｍ程度の卵殻の粉砕物を得た。次に、石膏（高級工作石こう、家庭化学工業株式会社製）と水とを混合して精製したスラリーに、卵殻の粉砕物を下記表１の割合で混合した。次に、直径８５ｍｍの円形のシリコン容器に上記スラリーを流し込み、厚さ８．５ｍｍの成形体を作製した。この成形体を、恒温乾燥器（品番ＨＴＯ−３００Ｓ、アズワン株式会社製）によって、５０℃で３日間乾燥させることにより、建築材料の試験体１〜５及び比較試験体を作製した。
【００４１】
この試験体１〜５及び比較試験体の表面及び裏面に対して、ガストーチで炎を２分間放射して、試験体の変化を観察し、以下の基準で評価した。その結果を下記の表１に示す。また参考として、炎を照射した後の試験体１〜５の写真を図１Ａ〜１Ｄに示し、比較試験体の写真を図１Ｅに示す。
【００４２】
〇：試験体に破損が生じていない。
△：試験体に破損が確認された。
【００４３】
【表１】
2020200218.tif 000002
【００４４】
試験体１〜４及び比較試験体の評価結果によれば、石膏に対する卵殻の割合が５〜６６重量％である試験体１〜４は、卵殻が含まれていない比較試験体と同様に優れた耐火性を有する。また試験体５は、卵殻が含まれない比較試験体よりも耐火性が低下した。これは、試験体５の石膏に対する卵殻の割合が８０重量％であって、卵殻の割合が多すぎることにより、十分な耐火性が得られなかったためと考えられる。
【００４５】
（強度測定）
石膏と水とを混合して精製したスラリーに、卵殻の粉砕物を下記表１の割合で混合した。次に、このスラリーを型枠内に流し込み、矩形の成形体を作製した。この成形体を、５０℃で３日環乾燥させることにより、７００ｍｍ×２００ｍｍ×９．５ｍｍの試験体１〜７及び比較試験体１を作製した。さらに、卵殻の粉砕物の代わりに、蟹の甲羅の粉砕物、ホタテ貝の貝殻の粉砕物、紙の粉砕物を使用した比較試験体２〜４を作製した。
【００４６】
この試験体１〜７及び比較試験体１〜４について、ＪＩＳ  Ａ  ６９０１：２０１４で規定される曲げ破壊荷重試験を行った。加圧加速条件は、試験体の中央状に対して１ｍｍ／ｍｉｎとした。その結果を下記の表２に示す。
【００４７】
【表２】
2020200218.tif 000003
【００４８】
上記試験体１〜７及び比較試験体１〜４によれば、石膏に対する卵殻の割合が５〜１０重量％である試験体１〜５は、卵殻が含まれていない比較試験体１と同様に、十分な曲げ強度を有する。卵殻を６重量％含む試験体３は、同量の蟹の甲羅を含む比較試験体２及びホタテの貝殻を含む比較試験体３と比べて、優れた曲げ強度を有する。これは、卵殻部の高純度の炭酸カルシウム結晶と、卵殻膜のたんぱく質と、が石膏スラリーと混ざりあうため、試験体３が優れた曲げ強度を有すると考えられる。これに対して、蟹の甲羅を含む比較試験体２では、蟹の甲羅に含まれるキチン繊維質と石膏との親和性が低いため、試験体３よりも曲げ強度が低くなると考えられる。また、ホタテの貝殻を含む比較試験体３では、ホタテの貝殻が炭酸カルシウム結晶とたんぱく質（コンキオリン）で繋がって形成されているが、この繋がりに石膏スラリーが浸透しにくいためと考えられる。また紙を含む比較試験体４は、比較試験体２、３と比べて曲げ強度が優れているが、これは紙の主成分であるセルロースと硫酸カルシウムとの相性がよく、またセルロース自体の柔軟性が高く、引張方向の耐久性が高いためと考えられる。そして、卵殻を含む試験体３は、曲げ強度に優れる比較試験体４と同程度の曲げ強度を有する。
【００４９】
（ホルムアルデヒド吸着能）
（試験１）
石膏と水とを混合して精製したスラリーに、卵殻の粉砕物を下記表３の割合で混合した。次に、直径８５ｍｍの円形のシリコン容器に上記スラリーを流し込み、成形体を作製した。この成形体を、５０℃で３日間乾燥させることにより、建築材料の試験体１〜３及び比較試験体を作製した。次に、３０ｃｍ角のガラス水槽内に、ホルムアルデヒド標準溶液を導入して密閉し、３０分間静置した。次に、このガラス水槽内に同一の試験板四枚を配置して密閉し、２４時間静置した。次に、ガラス水槽内のホルムアルデヒド濃度を、ホルムアルデヒド濃度検知器（測定レンジ０−１ｐｐｍ。測定時間９００秒）を用いて測定した。測定は３回行い、それらの平均値を測定値とした。その結果を、以下の表３に示す。
【００５０】
【表３】
2020200218.tif 000004
【００５１】
試験体１〜３及び比較試験体によれば、卵殻を含む試験体１〜３が、卵殻を含まない比較試験体よりも、優れたアルデヒド吸着能を有する。特に試験体１〜３によれば、石膏に対する卵殻の割合が多いほどアルデヒド吸着能を向上させることができる。具体的には、石膏に対する卵殻の割合が５重量％である試験体１及び１０重量％である試験体２が、検出限界以上導入されたホルムアルデヒドを吸着した結果、ホルムアルデヒド濃度が六分の一以下となった。
【００５２】
（試験２）
石膏と水とを混合して精製したスラリーに、卵殻の粉砕物を下記表４の割合で混合した。次に、このスラリーを型枠内に流し込み、矩形の成形体を作製した。この成形体を、５０℃で３日環乾燥させることにより、７００ｍｍ×２００ｍｍ×９．５ｍｍの試験体１〜１０及び比較試験体を作製した。次に、３０ｃｍ角のガラス水槽内に、ホルムアルデヒド標準溶液を導入して密閉し３０分間静置することで、ガラス水槽内のホルムアルデヒド濃度を０．２０ｐｐｍとした。次に、このガラス水槽内に、試験体を配置して密閉し、２４時間静置した。次に、ガラス水槽内のホルムアルデヒド濃度を、ホルムアルデヒド濃度検知器（測定レンジ０−１ｐｐｍ。測定時間９００秒）を用いて測定した。測定は３回行い、それらの平均値を測定値とした。また試験体をガラス水槽内に、直接配置する場合と、ガラス皿に載せて浮かせた状態で配置する場合とで比較も行った。その結果を下記の表４に示す。
【００５３】
【表４】
2020200218.tif 000005
【００５４】
試験体１〜１０及び比較試験体によれば、卵殻を含む試験体１〜１０が、卵殻を含まない比較試験体よりも優れたホルムアルデヒド吸着能を有する。また試験体１〜１０によれば、石膏に対する卵殻の割合が多い方が、優れたホルムアルデヒド吸着能を有する。特に試験体１〜１０によれば、石膏に対する卵殻の割合が多いほどアルデヒド吸着能を向上させることができる。また試験体を、ガラス水槽内に直接配置する場合と、浮かせた状態で配置する場合とでは大きな差は確認されない。特に、石膏に対する卵殻の割合が１０重量％である試験体１０では、２４時間後のホルムアルデヒド濃度が初期値の六分の一以下となった。
【００５５】
（揮発性有機成分吸着能）
（試験Ａ）
石膏と水とを混合して精製したスラリーに、卵殻の粉砕物を５重量％混合した。次に、このスラリーを型枠内に流し込み、矩形の成形体を作製した。この成形体を、５０℃で３日環乾燥させることにより、７００ｍｍ×２００ｍｍ×９．５ｍｍの試験体を作製した。また卵殻の粉砕物を混合しないこと以外は同様の方法により、比較試験体を作製した。この試験体４枚を石膏スラリーで接合させてロ字型の筒を作製し、また比較試験体４枚を石膏スラリーで接合させてロ字型の筒を作製した。試験体の筒及び比較試験体の筒の上下をそれぞれガラス板で塞ぐことにより、試験体の試料箱と、比較試験体の試料箱とを作製した。試験体の試料箱及び比較試験体の試料箱に、それぞれ文字を記載した紙を配置した。さらに、試験体の試料箱及び比較試験体の試料箱に、それぞれ線香の煙を２分間導入した後、密閉した。そして、試験体の試料箱及び比較試験体の試料箱内の煙の様子を、２分毎に１０分間目視で観察した。その結果を、図２に示す。
【００５６】
図２によれば、５重量％の卵殻の粉砕物が含まれる試験体の試料箱では、徐々に煙が薄まり、試料箱内の文字が徐々に見えやすくなることが確認される。これに対して、卵殻の粉砕物が含まれない比較試験体の試料箱では、煙が薄まらず、１０分後も試料箱内の文字が見えずらい。これは、試験体の試料箱では、卵殻によって煙に含まれる揮発性有機成分が吸着されることで煙が薄くなるが、比較試験体の試料箱では、卵殻が存在しなため、煙が薄くなりにくいためと考えられる。
【００５７】
（試験Ｂ）
石膏と水とを混合して精製したスラリーに、卵殻の粉砕物を５重量％混合した。次に、このスラリーを型枠内に流し込み、矩形の成形体を作製した。この成形体を、５０℃で３日環乾燥させることにより、７００ｍｍ×２００ｍｍ×９．５ｍｍの試験体を作製した。また卵殻の粉砕物を混合しないこと以外は同様の方法により、比較試験体を作製した。次に、１００ｍｍ×１００ｍ×２００ｍｍのポリエチレン製の箱を３つ用意し、試験体及び両端に火をつけた蚊取り線香と、比較試験体及び両端に火をつけた蚊取り線香と、両端に火をつけた蚊取り線香とを、それぞれ導入して、蚊取り線香の火が消えるまで静置した。そして、試験体を導入した箱と、比較試験体を導入した箱と、試験体及び比較試験体を導入しなかった箱とについて、内部の煙の様子を観察した。その結果を、図３に示す。なお、図３の左側の写真は箱内に試験体を導入した直後の写真であり、図３の右側の写真は試験体導入後１０分経過時の写真である。
【００５８】
図３によれば、卵殻が含まれない比較試験体を導入した箱及び試験体を導入しなかった箱では、内部の煙が大きく変化しなかったのに対して、卵殻が含まれる試験体を導入した箱では、内部の煙が薄くなったことが確認できた。これは、試験体に含まれる卵殻によって、蚊取り線香の煙に含まれる揮発性有機成分が吸着されたためと考えられる。
【００５９】
またこの試験で用いた試験体及び比較試験体の写真を図４に示す。図４によれば、卵殻が含まれない比較試験体では変色が確認されたが、卵殻を含む試験体では、変色に加えて、点状の着色が確認された。この試験体に生じた点状の着色は、蚊取り線香の煙に含まれる揮発性有機成分を、卵殻が吸着したことによって生じたと考えられる。
【図１】
2020200218.tif 000006
【図２】
2020200218.tif 000007
【図３】
2020200218.tif 000008
【図４】
2020200218.tif 000009
【手続補正書】
【提出日】令和2年5月21日(2020.5.21)
【手続補正１】
【補正対象書類名】明細書
【補正対象項目名】０００４
【補正方法】変更
【補正の内容】
【０００４】
【特許文献１】特開２００３−２６２０３４号公報
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
石膏と、
卵殻の粉砕物と、を含み、
前記卵殻は、卵殻膜と、前記卵殻膜の外側に設けられた卵殻部と、を有する、
建築材料。
【請求項２】
前記石膏に対する前記卵殻の割合が、５重量％以上である、
請求項１に記載の建築材料。
【請求項３】
前記石膏に対する前記卵殻の割合が、７０重量％以下である、
請求項１又は２に記載の建築材料。
【請求項４】
前記石膏に対する前記卵殻の割合が、１０重量％以下である、
請求項１又は２に記載の建築材料。
【請求項５】
前記建築材料から形成した直径８５ｍｍ、厚さ８．５ｍｍの試験片を、体積２７Ｌ、かつ、ホルムアルデヒド濃度が０．２０ｐｐｍである密閉容器中に配置して、２４時間静置した後の前記密閉容器内のホルムアルデヒド濃度が０．０８ｐｐｍ以下である、
請求項１〜４のいずれか一項に記載の建築材料。
【請求項６】
石膏と、卵殻膜と前記卵殻膜の外側に設けられた卵殻部とを有する卵殻の粉砕物と、水とを含むスラリーを形成する工程と、
前記スラリーを成形して成形体を作製する工程と、
前記成形体を乾燥する工程と、を含む、
建築材料の製造方法。
【手続補正２】
【補正対象書類名】明細書
【補正対象項目名】０００７
【補正方法】変更
【補正の内容】
【０００７】
本開示の一態様に係る建築材料は、石膏と、卵殻の粉砕物と、を含む。前記卵殻は、卵殻膜と、前記卵殻膜の外側に設けられた卵殻部と、を有する。
【手続補正３】
【補正対象書類名】明細書
【補正対象項目名】０００８
【補正方法】変更
【補正の内容】
【０００８】
本開示の一態様に係る建築材料の製造方法は、石膏と、卵殻膜と前記卵殻膜の外側に設けられた卵殻部とを有する卵殻の粉砕物と、水とを含むスラリーを形成する工程と、前記スラリーを成形して成形体を作製する工程と、前記成形体を乾燥させる工程と、を含む。